(57)【要約】【課題】熱硬化後の反りと反発性が抑制され、耐熱性に優れる硬化膜を与える樹脂組成物を提供すること。【解決手段】本発明の樹脂組成物は、下記一般式（１）の構造を有するポリアミド酸と、熱架橋性官能基を有する化合物と、を含むことを特徴とする。【化１】2011127024.tif 000013（式（１）中、Ｚ１及びＺ２は４価の有機基を表し、Ｒ１、Ｒ２、Ｒ３、Ｒ４、及びＲ５は炭素数１〜１０のアルキレン基を表し、ｍ、ｎ、及びｑは１〜２０の整数を表す。）【選択図】なし【特許請求の範囲】
【請求項１】
下記一般式（１）の構造を有するポリアミド酸と、熱架橋性官能基を有する化合物と、を含むことを特徴とする樹脂組成物。
【化１】
2011127024.tif 000012
（式（１）中、Ｚ１及びＺ２は４価の有機基を表し、Ｒ１、Ｒ２、Ｒ３、Ｒ４、及びＲ５は炭素数１〜炭素数１０のアルキレン基を表し、ｍ、ｎ、及びｑは１〜２０の整数を表す。）
【請求項２】
前記熱架橋性官能基を有する化合物が、トリアジン化合物、ベンゾオキサジン化合物、及びブロックイソシアネート化合物からなる群から選択された少なくとも１つの化合物であることを特徴とする請求項１に記載の樹脂組成物。
【請求項３】
前記ポリアミド酸１００質量部と、前記熱架橋性官能基を有する化合物を１質量部〜４０質量部と、を含有することを特徴とする請求項１または請求項２に記載の樹脂組成物。
【請求項４】
前記ポリアミド酸のポリマー主鎖の末端が、モノアミン誘導体またはカルボン酸誘導体を含む末端封止剤で末端封止されていることを特徴とする請求項１から請求項３のいずれかに記載の樹脂組成物。
【請求項５】
請求項１から請求項４のいずれかに記載の樹脂組成物からなることを特徴とするプリント回路基板の保護膜形成用材料。
【請求項６】
請求項１から請求項４のいずれかに記載の樹脂組成物を熱硬化して得られることを特徴とする硬化物。
【請求項７】
配線を有する基材と、前記基材の表面を被覆する請求項６に記載の硬化物と、を備えたことを特徴とする回路基板。
【発明の詳細な説明】
【技術分野】
【０００１】
本発明は、半導体素子の表面保護膜、層間絶縁膜、ボンディングシート、プリント配線板用保護絶縁膜として有用な耐熱性の樹脂組成物、硬化物及びそれを用いた回路基板に関する。
【背景技術】
【０００２】
半導体素子の表面保護膜、層間絶縁膜、プリント配線板用保護絶縁膜としては、耐熱性に優れていることから、ポリイミドが用いられるようになってきている。特に、ポリイミドを含む樹脂組成物をフレキシブル配線回路に適用する場合、硬化後の反りが少ないことが求められている。耐熱性に優れ、且つ、硬化後の反りを防止した樹脂組成物としては、エステル末端オリゴマー及びアミン末端オリゴマーからなるポリイミド系インクが開示されている（例えば、特許文献１参照）。しかしながら、このようなポリイミド系インクに用いられる樹脂組成物は、ポリアミド酸のイミド化のために少なくとも２５０℃以上で熱処理する必要があり、形成されるポリイミド樹脂の収縮が大きく加工性に問題がある。また、回路材料に銅箔を用いた場合には、カルボキシル基と配線材料との反応が起こり、配線材料の酸化が発生するという問題がある。
【０００３】
一方、低温で硬化を行うことができ、また、硬化後の反りを抑制するためにポリオキシアルキレンジアミン成分を使用したポリアミド酸が開示されている（例えば、特許文献２参照）。しかしながら、これらのポリアミド酸を熱処理後に得られたポリイミド樹脂膜は、耐熱性が不十分であった。
【０００４】
また、ポリオキシアルキレンジアミン成分を用い、感光性ドライフィルムレジスト用途にポリアミド酸を部分イミド化したポリイミド前駆体が開示されている（例えば、特許文献３参照）。しかしながら、これらの部分イミド化したポリイミド前駆体からなる硬化物は柔軟性が不十分であった。
【先行技術文献】
【特許文献】
【０００５】
【特許文献１】特開平２−１４５６６４号公報
【特許文献２】特開平１０−３３０４７９号公報
【特許文献３】特開２００６−３２１９２４号公報
【発明の概要】
【発明が解決しようとする課題】
【０００６】
本発明は、かかる点に鑑みてなされたものであり、熱硬化後の反りと反発性が抑制され（柔軟性に優れ）、耐熱性に優れる硬化膜を与える樹脂組成物を提供することを目的とする。
【課題を解決するための手段】
【０００７】
本発明者は、上記課題を解決するために鋭意研究を重ねた結果、特定の構造を有するポリアミド酸と、熱架橋性官能基を有する化合物と、を含む樹脂組成物が、その課題の解決に適合しうることを見いだし、この知見に基づいて本発明をなすに至った。すなわち、本発明は以下のとおりである。
【０００８】
本発明の樹脂組成物は、下記一般式（１）の構造を有するポリアミド酸と、熱架橋性官能基を有する化合物と、を含むことを特徴とする。
【０００９】
【化１】
2011127024.tif 000002
（式（１）中、Ｚ１及びＺ２は４価の有機基を表し、Ｒ１、Ｒ２、Ｒ３、Ｒ４、及びＲ５は炭素数１〜炭素数１０のアルキレン基を表し、ｍ、ｎ、及びｑは１〜２０の整数を表す。）
【００１０】
本発明の樹脂組成物においては、前記熱架橋性官能基を有する化合物が、トリアジン化合物、ベンゾオキサジン化合物、及びブロックイソシアネート化合物からなる群から選択された少なくとも１つの化合物であることが好ましい。
【００１１】
本発明の樹脂組成物においては、前記ポリアミド酸１００質量部と、前記熱架橋性官能基を有する化合物を１質量部〜４０質量部と、を含有することが好ましい。
【００１２】
本発明の樹脂組成物においては、前記ポリアミド酸のポリマー主鎖の末端が、モノアミン誘導体またはカルボン酸誘導体を含む末端封止剤で末端封止されていることが好ましい。
【００１３】
本発明のプリント回路基板の保護膜形成用材料は、上記樹脂組成物からなることを特徴とする。
【００１４】
本発明の硬化物は、上記樹脂組成物を熱硬化して得られることを特徴とする。
【００１５】
本発明の回路基板は、配線を有する基材と、前記基材の表面を被覆する上記硬化物と、を備えたことを特徴とする。
【発明の効果】
【００１６】
本発明によれば、熱硬化後の反りと反発性が抑制され、耐熱性に優れる硬化膜を与える樹脂組成物を提供することができる。
【発明を実施するための形態】
【００１７】
以下、本発明の実施の形態について具体的に説明する。
本発明に係る樹脂組成物は、特定構造を有するポリアミド酸と、熱架橋性官能基を有する化合物と、を含有する。本発明に係る樹脂組成物は、特定構造を有するポリアミド酸を含むことにより、熱硬化後硬化物のガラス転移温度と弾性率とを制御することができ、反りが少なく、低反発性を発現できる。そして、本発明に係る樹脂組成物は、熱硬化後に熱架橋性官能基を有する化合物により架橋が形成される。このように、特定構造を有するポリアミド酸と熱架橋性官能基を有する化合物との間で化学的な架橋が形成されると共に、特定構造を有するポリアミド酸がポリオキシアルキレン鎖を有するので、高分子鎖間の局部的な相互作用が顕著となり、三次元的なネットワークが形成され、耐熱性を発現できる。
【００１８】
（Ａ）ポリアミド酸
特定構造を有するポリアミド酸は、下記一般式（１）の構造を有するポリアミド酸である。
【００１９】
【化２】
2011127024.tif 000003
（式（１）中、Ｚ１及びＺ２は４価の有機基を表し、Ｒ１、Ｒ２、Ｒ３、Ｒ４、及びＲ５は炭素数１〜炭素数１０のアルキレン基を表し、ｍ、ｎ、及びｑは１〜２０の整数を表す。）
【００２０】
上記一般式（１）で表されるポリアミド酸は、下記一般式（２）で表されるジアミンと酸二無水物とを反応させて得られる。
【００２１】
【化３】
2011127024.tif 000004
（式（２）中、Ｒ１、Ｒ２、Ｒ３、Ｒ４、及びＲ５は炭素数１〜炭素数１０のアルキレン基を表し、ｍ、ｎ、及びｑは１〜２０の整数を表す。）
【００２２】
上記一般式（２）で表されるジアミンとしては、例えば、ポリオキシエチレンジアミンや、ポリオキシプロピレンジアミン、その他炭素鎖数の異なるオキシアルキレン基を含むポリオキシアルキレンジアミン等が挙げられる。ポリオキシアルキレンジアミン類としては、米ハンツマン社製のジェファーミンＥＤ−６００、ＥＤ−９００、ＥＤ−２００３、ＥＤＲ−１４８、ＨＫ−５１１等のポリオキシエチレンジアミンや、ジェファーミンＤ−２３０、Ｄ−４００、Ｄ−２０００、Ｄ−４０００等のポリオキシプロピレンジアミンや、ジェファーミンＸＴＪ−５４２、ＸＴＪ５３３、ＸＴＪ５３６等のポリテトラメチレンエチレン基をもつもの等が使用例として挙げられる。
【００２３】
中でも、比較的分子量の低いＥＤＲ−１４８、Ｄ−２３０、Ｄ−４００、ＨＫ−５１１等は、比較的高いガラス転移温度をもつポリマーとなり得るため、耐熱性、耐薬品性が必要な用途で好ましく用いられる。一方、比較的分子量の高いＤ−２０００等は、柔軟性等に優れる。また、耐熱性、耐薬品性と柔軟性、溶剤可溶性のバランスの点から、ポリオキシアルキレンジアミンの重量平均分子量としては、４００〜１４００が好ましく、５００〜１０００が特に好ましい。このような重量平均分子量のポリオキシアルキレンジアミンとしては、ＥＤ６００、ＥＤ９００、ＸＴＪ５４２が好ましく用いられる。中でも、エチレン基を有するポリオキシエチレンジアミンであるＥＤ６００とＥＤ９００は、溶剤可溶性がより向上し、特に好ましく用いられる。
【００２４】
また、上記一般式（２）で表わされるジアミンは、純度が高いものを用いた方がポリアミド酸として高分子量のものを得やすい。上記一般式（２）で表わされるジアミンの純度は、好ましくは９５％以上、さらに好ましくは９７％以上、さらに好ましくは９８．５％以上である。
【００２５】
上記一般式（２）で表されるジアミンの含有量は、全ジアミンに対して２５モル％〜６０モル％であることが好ましい。より好ましくは２５モル％〜５０モル％、さらに好ましくは３０モル％〜５０モル％である。２５モル％以上であれば、低反り、低反発性を示し、６０モル％以下であれば、耐溶剤性と耐熱性に優れる。
【００２６】
上記一般式（２）で表されるジアミン以外に使用できる他のジアミンとしては、例えば、３，３’−ジアミノベンゾフェノン、４，４’−ジアミノベンゾフェノン、３，３’−ジアミノジフェニルエーテル、４，４’−ジアミノジフェニルエーテル、１，３−ビス（３−アミノフェノキシ）ベンゼン、１，４−ビス（４−アミノフェノキシ）ベンゼン、ビス（３−（３−アミノフェノキシ）フェニル）エーテル、ビス（４−（４−アミノフェノキシ）フェニル）エーテル、１，３−ビス（３−（３−アミノフェノキシ）フェノキシ）ベンゼン、１，４−ビス（４−（４−アミノフェノキシ）フェノキシ）ベンゼン、ビス（３−（３−（３−アミノフェノキシ）フェノキシ）フェニル）エーテル、ビス（４−（４−（４−アミノフェノキシ）フェノキシ）フェニル）エーテル、１，３−ビス（３−（３−（３−アミノフェノキシ）フェノキシ）フェノキシ）ベンゼン、１，４−ビス（４−（４−（４−アミノフェノキシ）フェノキシ）フェノキシ）ベンゼン、４，４’−ビス（３−アミノフェノキシ）ビフェニル、４，４’−ビス（４−アミノフェノキシ）ビフェニル、２，２−ビス［４−（３−アミノフェノキシ）フェニル］プロパン、２，２−ビス［４−（４−アミノフェノキシ）フェニル］プロパン、２，２−ビス［４−（３−アミノフェノキシ）フェニル］−１，１，１，３，３，３−ヘキサフルオロプロパン、２，２−ビス［４−（４−アミノフェノキシ）フェニル］−１，１，１，３，３，３−ヘキサフルオロプロパン、ｍ−フェニレンジアミン、ｏ−フェニレンジアミン、ｐ−フェニレンジアミン、ビス（３−アミノフェニル）スルフィド、ビス（４−アミノフェニル）スルフィド、ビス（３−アミノフェニル）スルホキシド、ビス（４−アミノフェニル）スルホキシド、ビス（３−アミノフェニル）スルホン、ビス（４−アミノフェニル）スルホン、２，２−ビス［４−（３−アミノフェノキシ）フェニル］ブタン、α，ω−ビス（２−アミノエチル）ポリジメチルシロキサン、α，ω−ビス（３−アミノプロピル）ポリジメチルシロキサン、α，ω−ビス（４−アミノブチル）ポリジメチルシロキサン、α，ω−ビス（４−アミノフェニル）ポリジメチルシロキサン、α，ω−ビス（３−アミノプロピル）ポリジフェニルシロキサン等が挙げられるが、これらに限定されない。好ましくは、４，４’−ビス（３−アミノフェノキシ）ビフェニル、１，３−ビス［３−（３−アミノフェノキシ）フェノキシ）ベンゼン、１，３−ビス（３−アミノフェノキシ）ベンゼンである。
【００２７】
上記一般式（２）で表されるジアミン以外に使用できる他のジアミンの含有量は、全ジアミンに対して、４０モル％〜７５モル％であることが好ましい。更に好ましくは５０モル％〜７５モル％、より好ましくは５０モル％〜６５モル％である。４０モル％以上で耐溶剤性に優れ、７５モル％以下で反りと反発性が抑制される。
【００２８】
テトラカルボン酸二無水物に制限はなく、従来公知のテトラカルボン酸二無水物を用いることができる。テトラカルボン酸二無水物としては、芳香族テトラカルボン酸二無水物や脂肪族テトラカルボン酸二無水物などが挙げられる。芳香族テトラカルボン酸二無水物としては、例えば、ピロメリット酸二無水物、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ベンゾフェノンテトラカルボン酸二無水物、２，２’，３，３’−ベンゾフェノンテトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、ビス（３，４−ジカルボキシフェニル）スルホン二無水物、３，３’−オキシジフタル酸二無水物、４，４’−オキシジフタル酸二無水物、２，２−ビス（４−（４−アミノフェノキシ）フェニル）プロパン、１，３−ジヒドロ−１，３−ジオキソ−５−イソベンゾフランカルボン酸−１，４−フェニレンエステル、４−（２，５−ジオキソテトラヒドロフラン−３−イル）−１，２，３，４−テトラヒドロナフタレン−１，２−ジカルボン酸無水物、１，２，５，６−ナフタレンテトラカルボン酸二無水物、２，３，６，７−ナフタレンテトラカルボン酸二無水物、２，３，５，６−ピリジンテトラカルボン酸二無水物、３，４，９，１０−ペリレンテトラカルボン酸二無水物、２，２−ビス（３，４−ジカルボキシフェニル）ヘキサフルオロプロパン二無水物、２，２−ビス（４−（３，４−ジカルボキシフェノキシ）フェニル）ヘキサフルオロプロパン二無水物、２，２−ビス（４−（３，４−ジカルボキシベンゾイルオキシ）フェニル）ヘキサフルオロプロパン二無水物、２，２’−ビス（トリフルオロメチル）−４，４’−ビス（３，４−ジカルボキシフェノキシ）ビフェニル二無水物などが挙げられる。
【００２９】
脂肪族テトラカルボン酸二無水物としては、例えば、シクロブタンテトラカルボン酸二無水物、１，２，３，４−シクロペンタンテトラカルボン酸二無水物、１，２，４，５−シクロヘキサンテトラカルボン酸二無水物、５−（２，５−ジオキソテトラヒドロ−３−フラニル）−３−メチル−３−シクロヘキセン−１，２−ジカルボン酸二無水物、ビシクロ［２，２，２］オクト−７−エン−２，３，５，６テトラカルボン酸二無水物、１，２，３，４−ブタンテトラカルボン酸二無水物が挙げられる。
【００３０】
これらのテトラカルボン酸二無水物は単独あるいは２種以上混合しても用いてもよい。これらのテトラカルボン酸二無水物の中で、ポリアミド酸の耐熱性や重合速度の観点から、３，３’，４，４’−ビフェニルテトラカルボン酸二無水物、３，３’，４，４’−ジフェニルスルホンテトラカルボン酸二無水物、４，４’−オキシジフタル酸二無水物、３，３’，４，４’−ベンゾフェノンテトラカルボン酸二無水物が好ましいものとして挙げられる。
【００３１】
本発明に係るポリアミド酸の製造方法は、公知方法を含め、ポリアミド酸を製造可能な方法が全て適用できる。中でも、有機溶媒中で反応を行うことが好ましい。このような反応において用いられる溶媒としては、例えば、Ｎ，Ｎ−ジメチルホルムアミド、Ｎ，Ｎ−ジメチルアセトアミド、Ｎ−メチル−２−ピロリドン、γ−ブチロラクトン、１，２−ジメトキシエタン、テトラヒドロフラン、１，３−ジオキサン、１，４−ジオキサン、ジメチルスルホキシド、ベンゼン、トルエン、キシレン、メシチレン、フェノール、クレゾール等が挙げられる。これらは単独あるいは２種以上混合して用いられる。
【００３２】
この反応における反応原料の濃度は、通常、２質量％〜５０質量％、好ましくは５質量％〜４０質量％である。
【００３３】
反応させる酸二無水物とジアミンとのモル比は、０．８〜１．２の範囲内である。この範囲内の場合、分子量を上げることができ、伸度等にも優れる。好ましくは０．９〜１．１、より好ましくは０．９５〜１．０５である。
【００３４】
ポリアミド酸の重量平均分子量は、５０００以上１０００００以下であることが好ましい。ここで、重量平均分子量とは、既知の数平均分子量のポリスチレンを標準として、ゲルパーミエーションクロマトグラフィーによって測定される分子量をいう。重量平均分子量は１００００以上６００００以下がより好ましく、１００００以上５００００以下が最も好ましい。重量平均分子量が５０００以上１０００００以下であると樹脂組成物を用いて得られる保護膜の反りが改善され、低反発性、及び耐熱性に優れる。さらに塗工印刷時に所望する膜厚にて滲み無く印刷でき、また、得られた保護膜の伸度等の機械物性が優れる。
【００３５】
反応温度は−５０℃から１３０℃が好ましく、０℃から８０℃がより好ましく、２０℃から６０℃が特に好ましい。反応温度が−５０℃以上で良好に反応が進行し、反応の完結が容易となる。反応温度が１３０℃以下で、生成したポリアミド酸の更なるカルボキシル基の消失を伴う脱水イミド化反応を抑制でき、カルボキシル基を持たないポリイミドの生成を抑制できる。これを樹脂組成物のポリマー成分として用いることにより、溶剤可溶性を向上させ、アルカリ現像性を向上させることができる。
【００３６】
また、ポリアミド酸のポリマー主鎖の末端が、モノアミン誘導体またはカルボン酸誘導体からなる末端封止剤で末端封止されることが好ましい。ポリアミド酸のポリマー主鎖の末端が封止されることで、貯蔵安定性に優れる。
【００３７】
モノアミン誘導体からなる末端封止剤としては、例えば、アニリン、ｏ−トルイジン、ｍ−トルイジン、ｐ−トルイジン、２，３−キシリジン、２，６−キシリジン、３，４−キシリジン、３，５−キシリジン、ｏ−クロロアニリン、ｍ−クロロアニリン、ｐ−クロロアニリン、ｏ−ブロモアニリン、ｍ−ブロモアニリン、ｐ−ブロモアニリン、ｏ−ニトロアニリン、ｐ−ニトロアニリン、ｍ−ニトロアニリン、ｏ−アミノフェノール、ｐ−アミノフェノール、ｍ−アミノフェノール、ｏ−アニシジン、ｍ−アニシジン、ｐ−アニシジン、ｏ−フェネチジン、ｍ−フェネチジン、ｐ−フェネチジン、ｏ−アミノベンズアルデヒド、ｐ−アミノベンズアルデヒド、ｍ−アミノベンズアルデヒド、ｏ−アミノベンゾニトリル、ｐ−アミノベンゾニトリル、ｍ−アミノベンゾニトリル、２−アミノビフェニル、３−アミノビフェニル、４−アミノビフェニル、２−アミノフェニルフェニルエーテル、３−アミノフェニルフェニルエーテル、４−アミノフェニルフェニルエーテル、２−アミノベンゾフェノン、３−アミノベンゾフェノン、４−アミノベンゾフェノン、２−アミノフェニルフェニルスルフィド、３−アミノフェニルフェニルスルフィド、４−アミノフェニルフェニルスルフィド、２−アミノフェニルフェニルスルホン、３−アミノフェニルフェニルスルホン、４−アミノフェニルフェニルスルホン、α−ナフチルアミン、β−ナフチルアミン、１−アミノ−２−ナフトール、５−アミノ−１−ナフトール、２−アミノ−１−ナフトール、４−アミノ−１−ナフトール、５−アミノ−２−ナフトール、７−アミノ−２−ナフトール、８−アミノ−１−ナフトール、８−アミノ−２−ナフトール、１−アミノアントラセン、２−アミノアントラセン、９−アミノアントラセンなどの芳香族モノアミンを挙げることができ、この中で好ましくはアニリンの誘導体が使用される。これらは単独でも、２種以上を混合して用いることもできる。
【００３８】
カルボン酸誘導体からなる末端封止剤としては、主に無水カルボン酸誘導体が挙げられ、無水フタル酸、２，３−ベンゾフェノンジカルボン酸無水物、３，４−ベンゾフェノンジカルボン酸無水物、２，３−ジカルボキシフェニルフェニルエーテル無水物、３，４−ジカルボキシフェニルフェニルエーテル無水物、２，３−ビフェニルジカルボン酸無水物、３，４−ビフェニルジカルボン酸無水物、２，３−ジカルボキシフェニルフェニルスルホン無水物、３，４−ジカルボキシフェニルフェニルスルホン無水物、２，３−ジカルボキシフェニルフェニルスルフィド無水物、３，４−ジカルボキシフェニルフェニルスルフィド無水物、１，２−ナフタレンジカルボン酸無水物、２，３−ナフタレンジカルボン酸無水物、１，８−ナフタレンジカルボン酸無水物、１，２−アントラセンジカルボン酸無水物、２，３−アントラセンジカルボン酸無水物、１，９−アントラセンジカルボン酸無水物などの芳香族ジカルボン酸無水物が挙げられる。これらの芳香族ジカルボン酸無水物の中で、好ましくは無水フタル酸が使用される。これらは単独でも、２種以上を混合して用いることもできる。
【００３９】
得られたポリアミド酸は、脱溶剤することなく、そのまま、あるいはさらに必要な溶剤、添加剤等を配合して本発明に係る樹脂組成物とすることができる。
【００４０】
（Ｂ）熱架橋性官能基を有する化合物
熱架橋性官能基を有する化合物は、熱架橋性官能基を有していれば特に制限はされないが、中でも、トリアジン系化合物、ベンゾオキサジン化合物、及びブロックイソシアネート化合物からなる群から選択された少なくとも１つの化合物であることが好ましい。トリアジン系化合物、ベンゾオキサジン化合物、及びブロックイソシアネート化合物からなる群から選択された少なくとも１つの化合物を用いることにより、ポリアミド酸と熱架橋性官能基を有する化合物との間で化学的な架橋が形成され、耐熱性を発現できる。
【００４１】
トリアジン系化合物としては、一分子中にトリアジン環を二つ以上有する化合物が好ましく、メラミンおよび下記一般式（３）または下記一般式（４）で表される化合物、メラミン類およびシアヌル酸メラミン類などが好ましい。
【００４２】
【化４】
2011127024.tif 000005
（式（３）中、Ｘ、Ｙ、Ｚはそれぞれ水素原子、酸素原子、硫黄原子、窒素原子、または炭素数１から炭素数５のヒドロキシアルキル基を示す。Ｒ６〜Ｒ１１は、それぞれ水素原子、または炭素数１から炭素数５のアルキル基であって、Ｘ、Ｙ、Ｚが水素原子の場合は、水素原子は置換基を有さないため、Ｒ６〜Ｒ１１は構造式上存在しない。）
【００４３】
【化５】
2011127024.tif 000006
（式（４）中、Ｒ１２〜Ｒ１４は、それぞれ水素原子、炭素数１から炭素数５のアルキル基、または炭素数１から炭素数５のヒドロキシアルキル基を示す。）
【００４４】
上記一般式（３）で表される化合物としては、例えば、ヘキサメチロ−ルメラミン、ヘキサブチロ−ルメラミン、部分メチロ−ル化メラミンおよびそのアルキル化体、テトラメチロ−ルベンゾグアナミン、部分メチロ−ル化ベンゾグアナミンおよびそのアルキル化体等を挙げることができる。上記一般式（４）で表される化合物としては、例えば、イソシアヌル酸、トリメチルイソシアヌレート、トリエチルイソシアヌレート、トリ（ｎープロピル）イソシアヌレート、ジエチルイソシアヌレート、メチルイソシアヌレートなどが挙げられる。
【００４５】
メラミン類としては、メラミン、メラミン誘導体、メラミンと類似の構造を有する化合物およびメラミンの縮合物等が挙げられる。メラミン類としては、例えば、メチロール化メラミン、アンメリド、アンメリン、ホルモグアナミン、グアニルメラミン、シアノメラミン、アリールグアナミン、メラム、メレム、メロン等が挙げられる。
【００４６】
シアヌル酸メラミン類としては、シアヌル酸とメラミン類との等モル反応物が挙げられる。また、シアヌル酸メラミン類中のアミノ基または水酸基のいくつかが、他の置換基で置換されていてもよい。このうちシアヌル酸メラミンは、例えば、シアヌル酸の水溶液とメラミンの水溶液とを混合し、９０℃〜１００℃で撹拌下反応させ、生成した沈殿を濾過することによって得ることができる白色の固体である。シアヌル酸メラミンとしては、市販品をそのまま使用してもよく、またはこれを微粉末状に粉砕して使用できる。
【００４７】
これら熱架橋性官能基を有する化合物は、混合して用いることもできる。中でも、分散性が良好であるという点でメラミン・イソシアヌル酸付加物、トリアジンチオールジオール、トリス（２−ヒドロキシエチル）イソシアヌレートが好ましい。
【００４８】
ベンゾオキサジン化合物としては、下記一般式（５）で表されるベンゾオキサジン環を有する化合物が好ましく用いられる。
【００４９】
【化６】
2011127024.tif 000007
（式（５）中、Ｒ１５は、炭素数１から炭素数１２の鎖状アルキル基、炭素数３から炭素数８の環状アルキル基、フェニル基、又は炭素数１から炭素数１２の鎖状アルキル基で置換されたフェニル基、若しくはハロゲンで置換されたフェニル基である。また、酸素原子が結合している芳香環中の炭素原子のオルト位とパラ位の少なくとも一方の炭素原子には、水素が結合している）
【００５０】
Ｒ１５のうち、炭素数１から炭素数１２の鎖状アルキル基としては、例えば、メチル基、エチル基、プロピル基、イソプロピル基、ｎ−ブチル基、イソブチル基、ｔ−ブチル基が挙げられ、炭素数３〜炭素数８の環状アルキル基の例としては、シクロペンチル基、シクロヘキシル基が挙げられる。また、炭素数１から炭素数１２の鎖状アルキル基、若しくはハロゲンで置換されたフェニル基としては、ｏ−メチルフェニル基、ｍ−メチルフェニル基、ｐ−メチルフェニル基、ｏ−エチルフェニル基、ｍ−エチルフェニル基、ｐ−エチルフェニル基、ｏ−ｔ−ブチルフェニル基、ｍ−ｔ−ブチルフェニル基、ｐ−ｔ−ブチルフェニル基、ｏ−クロロフェニル基、ｏ−ブロモフェニル基などを挙げることができる。これらの中でも、良好な取り扱い性を与えることから、Ｒ１９はメチル基、エチル基、プロピル基、フェニル基、ｏ−メチルフェニル基がさらに好ましい。
【００５１】
ベンゾオキサジン化合物としては、例えば下記一般式（６）で表されるものが好ましく用いられる。
【００５２】
【化７】
2011127024.tif 000008
（式（６）中、Ｒ１６は下記式群（７）で表される２価の有機基のいずれかであることが好ましい。）
【００５３】
【化８】
2011127024.tif 000009
【００５４】
ベンゾオキサジン化合物は、モノマーのみからなるものでも良いし、数分子が重合してオリゴマー状態となっていても良い。また、異なる構造を有するベンゾオキサジン化合物を同時に用いても良い。例えば、ビスフェノールベンゾオキサジンが好ましく用いられる。
【００５５】
ブロックイソシアネートとは、分子内に２個以上のイソシアネ−ト基を有するイソシアネ−トにブロック剤を反応させることにより得られる化合物である。イソシアネ−トとしては、１，６−ヘキサンジイソシアネ−ト、４，４’−ジフェニルメタンジイソシアネ−ト、２，４−トリレンジイソシアネ−ト、２，６−トリレンジイソシアネ−ト、キシリレンジイソシアネ−ト、４，４’−ジシクロヘキシルメタンジイソシアネート、イソホロンジイソシアネ−ト、１，５−ナフタレンジイソシアネ−ト、４，４’−ジフェニルジイソシアネ−ト、１，３―ビス（イソシアネートメチル）シクロヘキサン、フェニレン１，４−ジイソシアネ−ト、フェニレン２，６−ジイソシアネ−ト、１，３，６−ヘキサメチレントリイソシアネ−ト、又はヘキサメチレンジイソシアネートなどが挙げられる。ブロック剤としては、アルコ−ル類、フェノ−ル類、ε−カプロラクタム、オキシム類、活性メチレン類、メルカプタン類、アミン類、イミド類、酸アミド類、イミダゾ−ル類、尿素類、カルバミン酸塩類、イミン類、又は亜硫酸塩類などが用いられる。
【００５６】
上記ブロックイソシアネート化合物のより具体的な製品例としては、例えば、ヘキサメチレンジイソシアネート（以下、「ＨＤＩ」とも言う。）系ブロックイソシアネートである、旭化成ケミカルズ社製の商品名デュラネート１７Ｂ−６０ＰＸ、ＴＰＡ−Ｂ８０Ｅ、ＴＰＡ−Ｂ８０Ｘ、ＭＦ−Ｂ６０Ｘ、Ｅ４０２−Ｂ８０Ｔ、ＭＥ２０−Ｂ８０Ｓ、ＭＦ−Ｋ６０Ｘ、Ｋ６０００が用いられる。また、三井化学ポリウレタン社製品としては、商品名タケネートＢ−８８２Ｎや、トリレンジイソシアネート系ブロックイソシアネートである商品名タケネートＢ−８３０や、４，４’−ジフェニルメタンジイソシアネ−ト系ブロックイソシアネートである商品名タケネートＢ−８１５Ｎ、１，３―ビス（イソシアネートメチル）シクロヘキサン系ブロックイソシアネートであるタケネートＢ−８４６Ｎが用いられる。また、日本ポリウレタン工業社製の商品名コロネートＡＰ−Ｍ、２５０３、２５１５、２５０７、２５１３、又はミリオネートＭＳ−５０などが挙げられ、これらを単独で又は２種類以上を組み合わせて使用できる。
【００５７】
また、２００℃以下での低温硬化性を発現させる為には、上述の硬化温度の低いＨＤＩ系のブロックイソシアネートを用いるのが好ましい。
【００５８】
（Ｃ）樹脂組成物
樹脂組成物とするとき、熱架橋性官能基を有する化合物は、ポリアミド酸１００質量部に対して、１質量部〜４０質量部の範囲で含有する。１質量部〜４０質量部の範囲であれば、耐熱性（はんだ耐熱性）、低反り性、屈曲性を損ねることがなく好ましい。中でも、５質量部以上であれば架橋密度の面から特に好ましく、２０質量部以下であれば反りと反発性の面から特に好ましい。
【００５９】
本発明に係る樹脂組成物は、上述した特定構造を有するポリアミド酸と熱架橋性官能基を有する化合物とを含有するが、ポリアミド酸以外のポリマー成分としてポリイミドを含有してもよい。また、特定構造を有するポリアミド酸としては、特定構造を有するポリアミド酸の分子鎖中にポリイミド構造を含有する物であってもよい。なお、上述したポリマー成分としてのポリイミドの含有量や分子鎖中のポリイミド構造の割合は、溶剤可溶性を向上する観点から少ないほうが好ましい。これらのポリマー成分としてのポリイミドの含有量や、分子鎖中のポリイミド構造の割合が少なくなるにつれ、樹脂組成物を構成するポリマー成分の構造上の側鎖が多くなる。このため、溶剤可溶性が向上すると考えられる。特定構造を有するポリアミド酸が、分子鎖中にポリイミド構造を含まずに、ポリアミド酸成分のみで構成される場合には、ポリイミドを含む場合に比べて更にポリマー成分の構造上の側鎖が多くなるので、特に溶剤可溶性に優れる樹脂組成物が得られる。
【００６０】
また、樹脂組成物は、（Ａ）ポリアミド酸前駆体、（Ｂ）熱架橋性官能基を有する化合物に加え、更に有機溶媒を含有してもよい。有機溶媒に溶解した状態でワニスとして好ましく使用することができる。このような有機溶媒としては、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドンなどのアミド溶媒、γ−ブチロラクトン、γ−バレロラクトン等のラクトン溶媒、ジメチルスルホキシド、ジエチルスルホキシド、ヘキサメチルスルホキシド等の含硫黄系溶媒、クレゾール、フェノール等のフェノール系溶媒、ジエチレングリコールジメチルエーテル（ジグライム）、トリエチレングリコールジメチルエーテル（トリグライム）、テトラグライム、ジオキサン、テトラヒドロフランなどのエーテル溶媒が挙げられる。また、これらを単独で使用しても複数併用しても良い。特に、高沸点と低吸水性の点から、γ−ブチロラクトン、トリグライム、安息香ブチル、安息香酸エチルを好ましく使用できる。
【００６１】
塗工膜にする時、その塗工方式に応じて粘度とチクソトロピーの調整を行う。必要に応じて、フィラーやチクソトロピー性付与剤を添加して用いることも可能である。また、公知の消泡剤やレベリング剤等の添加剤を加えることも可能である。
【００６２】
樹脂組成物を用いた膜形成は、公知のスクリーン印刷、又は、精密ディスペンス法により行うことができ、フレキシブルプリント回路基板や半導体ウエハー表面に印刷することができる。
【００６３】
本発明に係る樹脂組成物は、熱硬化することにより硬化物が得られる。熱硬化は、樹脂組成物中のポリアミド酸のイミド化反応及び脱溶媒により行われる。ポリアミド酸のイミド化反応は、１５０℃〜２２０℃で行うことができる。また、樹脂組成物の脱溶媒は、特に限定されないが、イミド化反応に応じた温度条件で行うことができる。脱溶媒の条件は、コーティング膜厚にもよるが、例えば、オーブンあるいはホットプレートにより最高温度を１５０℃〜２２０℃の範囲とし、５分間〜１００分間、空気あるいは窒素などの不活性雰囲気下での加熱により行うことができる。脱溶媒の温度は、処理時間の全体に亘って一定の温度であってもよく、徐々に昇温させながら行ってもよい。
【００６４】
樹脂組成物は、熱硬化させることにより優れた耐熱性を示すので、各種保護膜形成材料として用いることができる。例えば、半導体素子の表面硬化膜、層間絶縁膜、ボンディングシート、又はプリント配線板用保護絶縁膜として有用であり、種々の電子部品に適用される。また、樹脂組成物は、電子回路を有するプリント回路基板の表面保護膜形成材料としても好適に使用することができる。例えば、フレキシブルなプリント回路基板として、エスパネックスＭ（新日鉄化学社製）（絶縁層の厚さ２５μｍ、導体層は銅箔Ｆ２−ＷＳ（１８μｍ））を用い、この回路基板上の一部に樹脂組成物を塗布する。そして、塗布しなかった部分に電解ニッケル−金メッキを施すことで用いられる。表面保護膜は、良好な絶縁特性を発揮する。
【００６５】
本発明に係る回路基板は、各種配線を有する基板とこの基板の表面を被覆する上記組成物を熱硬化して得られる表面保護膜とを備える。本発明に係る回路基板の一例としては、エスパネックスＭ（新日鉄化学社製）（絶縁層の厚さ２５μｍ、導体層は銅箔Ｆ２−ＷＳ（１８μｍ））の両面銅張板を用いて、両面部品実装回路基板を作成し、この回路基板の部品実装部以外に樹脂組成物を塗布、硬化して、表面保護膜とすることにより作成できる。このようにして得られた回路基板は、良好な絶縁特性を発揮する。ここで、表面保護膜の膜厚は１μｍ〜５０μｍであることが好ましい。膜厚は１μｍ以上では取り扱いが容易であり、５０μｍ以下では折り曲げやすく組み込みが容易となる。
【００６６】
以下、本発明の効果を明確にするために行った実施例及び比較例により本発明を具体的に説明する。なお、本発明は以下の実施例及び比較例に限定されるものではない。
【００６７】
（硬化膜の作製）
硬化膜は、以下のように作製した。基板として、東レ・デュポン社製のカプトン（登録商標）１００ＥＮを用い、その片面に樹脂組成物をバーコーターで基板に塗工し、室温で５分間〜１０分間レベリングを実施した。次に、熱風オーブンにて１２０℃、３０分間加熱し、次いで、１８０℃、６０分間加熱して乾燥硬化した。乾燥硬化後の膜厚は、約２０μｍであった。作製した硬化膜は、試料として以下の試験に用いた。
【００６８】
（重量平均分子量測定）
重量平均分子量は、ゲルパーミエーションクロマトグラフィー（ＧＰＣ）を用い、下記の条件により測定した。溶媒としてＮ、Ｎ−ジメチルホルムアミド（和光純薬工業社製、高速液体クロマトグラフ用）を用い、測定前に２４．８ｍｍｏｌ／Ｌの臭化リチウム一水和物（和光純薬工業社製、純度９９．５％）及び６３．２ｍｍｏｌ／Ｌのリン酸（和光純薬工業社製、高速液体クロマトグラフ用）を加えたものを使用した。また、重量平均分子量を算出するための検量線は、スタンダードポリスチレン（東ソー社製）を用いて作成した。
カラム：ＴＳＫ−ＧＥＬ  ＳＵＰＥＲ  ＨＭ−Ｈ（東ソー社製）
流速：１．０ｍＬ／分
カラム温度：４０℃
ポンプ：ＰＵ−２０８０Ｐｌｕｓ（ＪＡＳＣＯ社製）
検出器：ＲＩ−２０３１Ｐｌｕｓ（ＲＩ：示差屈折計、ＪＡＳＣＯ社製）
ＵＶ―２０７５Ｐｌｕｓ（ＵＶ−ＶＩＳ：紫外可視吸光計、ＪＡＳＣＯ社製）
【００６９】
（反り評価）
反り評価は、以下のように実施した。２３℃、湿度５０％の環境下にて、上記試料を５ｃｍ×５ｃｍに切断し、中央部に対する角の浮き上がった距離を反りとして測定した。反りが１０ｍｍ以下であるものは良好で○、５ｍｍ以下であるものは更に良好で◎、１０ｍｍを超えるものは不良で×とした。
【００７０】
（反発性評価）
反発性は、２３℃、湿度５０％の環境下にて、保護膜を積層した側を内向きに折り曲げて並行板で挟み、並行板間に掛ける荷重を加えて行き、１分後、屈曲半径Ｒ＝０．５ｍｍで維持した際の荷重を測定して評価した。カプトン（登録商標）１００ＥＮ基板のみの場合の荷重に対して、荷重増加が１０％以下の場合は良好で○、５％以下の場合は更に良好で◎、１０％を超えて反発力が高まった場合は不良で×とした。
【００７１】
（耐熱性評価）
耐熱性は、３ｃｍ×３ｃｍに切断した試料をハンダ浴に２６０℃で６０秒間浸漬する試験を実施して評価した。ＪＰＣＡ−ＢＭ０２規格に準じ、膜表面に膨れ・焦げ等の異常は見られない場合は○、異常は見られた場合は×とした。
【００７２】
［ポリアミド酸の合成例１］
三口セパラブルフラスコに窒素導入管、温度計を取り付けた。氷水浴０℃で、ジェファーミンＸＴＪ−５４２（ハンツマン社製、重量平均分子量１０００）３８．０ｇ、１，３−ビス（３−アミノフェノキシ）ベンゼン（ＡＰＢ）１６．６６ｇ、γ−ブチロラクトン１３０ｇを入れ、均一になるまで攪拌した。さらに、３，３’，４，４’−ベンゾフェノンテトラカルボン酸二無水物（ＢＴＤＡ）３２．２２ｇを少しずつ添加した。０．５時間攪拌してから５０℃まで昇温し、８時間加熱してから室温まで冷却した。次に、生成物を５μｍのフィルターで加圧ろ過することによりポリアミド酸を得た。
【００７３】
［ポリアミド酸の合成例２］
合成時にアニリンを未添加とし、３，３’，４，４’−ベンゾフェノンテトラカルボン酸二無水物（ＢＴＤＡ）を、４，４’−オキシジフタル酸二無水物（ＯＤＰＡ）３１．０２ｇに換える以外は、ポリアミド酸合成例１と同様に合成した。
【００７４】
［ポリアミド酸の合成例３］
三口セパラブルフラスコに窒素導入管、温度計を取り付けた。氷水浴０℃で、１，３−ビス（３−アミノフェノキシ）ベンゼン（ＡＰＢ）２７．７７ｇ、γ−ブチロラクトン１３０ｇを入れ、均一になるまで攪拌した。さらに、３，３’，４，４’−ベンゾフェノンテトラカルボン酸二無水物（ＢＴＤＡ）３２．２２ｇを少しずつ添加した。０．５時間攪拌してから５０℃まで昇温し、８時間加熱してから室温まで冷却した。次に、生成物を５μｍのフィルターで加圧ろ過することによりポリアミド酸を得た。
【００７５】
［実施例１］
ポリアミド酸の合成例１で得られたポリアミド酸１００質量部に、熱架橋性官能基を有する化合物（以降、「熱架橋剤」とする）としてビスフェノールベンゾオキサジン（Ｂｉｓ−Ｆ：Ｂｉｓ−Ｆタイプベンゾオキサジン、小西化学工業社製）を１５質量部加え、ポリアミド酸が３０質量％になるよう樹脂組成物を調合した。硬化膜を作成し、その評価を行った。
【００７６】
［実施例２］
ポリアミド酸の合成例１で得られたポリアミド酸１００質量部に、熱架橋剤としてメチロール化メラミン（ＭＷ−３９０：ニカラックＭＷ−３９０、三和ケミカル社製）を２０質量部加え、ポリアミド酸が３０質量％になるよう樹脂組成物を調合した。硬化膜を作成し、その評価を行った。
【００７７】
［実施例３］
ポリアミド酸の合成例１で得られたポリアミド酸１００質量部に、熱架橋剤としてヘキサメチレンジイソシアネートのブロックポリイソシアネート（ＴＰＡ−Ｂ：デュラネートＴＰＡ−Ｂ８０Ｅ、旭化成ケミカルズ社製）を２０質量部加え、ポリアミド酸が３０質量％になるよう樹脂組成物を調合した。硬化膜を作成し、その評価を行った。
【００７８】
［実施例４］
ポリアミド酸の合成例２で得られたポリアミド酸１００質量部に、熱架橋剤としてビスフェノールベンゾオキサジン（Ｂｉｓ−Ｆ：Ｂｉｓ−Ｆタイプベンゾオキサジン、小西化学工業社製）を１５質量部加え、ポリアミド酸が３０質量％になるよう樹脂組成物を調合した。硬化膜を作成し、その評価を行った。実施例１〜実施例４の結果を下記表１に示す。
【００７９】
（プリント回路基板の保護膜の評価）
フレキシブルプリント配線板の基材として、エスパネックスＭ（新日鉄化学社製）（絶縁層の厚さ２５μｍ、導体層として、銅箔Ｆ２−ＷＳ（１８μｍ））を使用し、ライン／スペース：３０μｍ／３０μｍ、５０μｍ／５０μｍ、１００μｍ／１００μｍ、２００μｍ／２００μｍの櫛形配線板を作成した。この回路基板上の一部に実施例１の樹脂組成物を塗布し、塗布しなかった部分にニッケルの厚さ約５μｍ、金の厚さ約０．０５μｍの電解ニッケル−金メッキを施した。マイクロ蛍光Ｘ線分析の結果、樹脂組成物を塗工した部分へのメッキの潜り込みは２０μｍ未満であった。また、抵抗計により回路間の絶縁状態は良好であることを確認した。さらに、櫛形配線板の櫛形部にインクを印刷し、信頼性試験としてＤＣ５０Ｖ、８５℃、湿度８５％の条件下で１０００時間放置しながら抵抗を測定した。その結果、いずれも終始１０９Ωを越える抵抗を保持し、良好な結果が得られた。
【００８０】
また、エスパネックスＭ（新日鉄化学社製）（絶縁層の厚さ２５μｍ、導体層は銅箔Ｆ２−ＷＳ（１８μｍ））の両面銅張板を用いて、直径１００μｍの炭酸ガスレーザービアを作成し、銅メッキ後に両面部品実装回路基板を作成した。この回路基板の部品実装部以外に樹脂組成物を塗布し、ハンダペーストにて部品を未塗布部に固定した後に２６０℃のＩＲリフロー炉により部品実装したが、インク表面、回路部に異常は見られなかった。また、部品非実装部を１８０度に屈曲させ電子機器に組み込んだが、８５℃、湿度８５％、ＤＣ５０Ｖの環境下で１０００時間以上良好に稼働した。
【００８１】
［比較例１］
熱架橋剤を未添加とした以外、他の配合等は実施例１と同様にして硬化膜を作成し、その評価を行った。
【００８２】
［比較例２］
ポリアミド酸の合成例３で得られたポリアミド酸１００質量部に、熱架橋剤としてビスフェノールベンゾオキサジン（Ｂｉｓ−Ｆ：Ｂｉｓ−Ｆタイプベンゾオキサジン、小西化学工業社製）を１５質量部加え、ポリアミド酸が３０質量％になるよう樹脂組成物を調合した。硬化膜を作成し、その評価を行った。比較例１〜比較例２の結果を下記表２に示す。
【００８３】
【表１】
2011127024.tif 000010
【００８４】
【表２】
2011127024.tif 000011
【００８５】
表１に示すように、ジェファーミンを用い特定構造を有するジアミンを含む樹脂組成物と熱架橋剤とを用いた硬化膜は、反り評価、反発性評価、耐熱性評価を満足した（実施例１〜実施例４）。一方、表２に示すように、熱架橋剤が含まれない場合は、耐熱性が低下した（比較例１）。また、ジェファーミンを用いない場合は、特定構造を有するジアミンを含む樹脂組成物とならないので、反り、反発性、耐熱性の諸特性のバランスが取れないことが分かる（比較例２）。
【産業上の利用可能性】
【００８６】
本発明に係る樹脂組成物は、熱硬化させることにより優れた耐熱性を示す硬化膜を与える。その硬化膜は耐熱性に優れ、反りが少なく、低反発であるので、半導体素子の表面保護膜、層間絶縁膜、又はプリント配線板用保護絶縁膜として有用であり、種々の電子部品に好適に利用できる。